СПОСОБ ПОЛУЧЕНИЯ ДЕКОРАТИВНОГО ПОКРЫТИЯ, ИМИТИРУЮЩЕГО ПРИРОДНЫЙ КАМЕНЬ, НА ДЕРЕВЯННОЙ ПОВЕРХНОСТИ
METHOD OF MAKING DECORATIVE NATURAL STONE-IMITATING COATING ON WOOD SURFACE

Изобретение относится к способам получения покрытий и может быть использовано в производстве изделий с имитационной отделкой, характеризуемой искусственным воспроизведением текстуры, не свойственной отделываемой поверхности, в частности деревянной.
Известен способ покрытия и декоративной отделки поверхности, при котором порошкообразные краски различных пигментов смешивают и наносят на предварительно нагретую поверхность путем их рассеивания. Согласно изобретению способ может быть использован для создания покрытия на любой поверхности (RU 2239566, МПК B44F 9/04, опубл. 10.11.2004).
Известный способ не пригоден для нанесения покрытия на деревянные поверхности ввиду высокой температуры (около 200°С) предварительного нагрева поверхности перед нанесением красок. При температуре выше 140°С начинается термическое разложение древесины.
Известен способ покрытия изделий из древесины погружением изделия в ванну с водой, на поверхности которой находится пленка красящего пигмента. В известном способе использованы нитрокраски, а полученное покрытие имитирует ценные породы древесины (Орлова Ю.Д. Отделка изделий из древесины. М. Высшая школа, 1986, с.101).
Известный способ не пригоден для получения покрытия, имитирующего природный камень, на деревянной поверхности.
Известен способ получения декоративного покрытия (выбранный за прототип) путем последовательного нанесения на обрабатываемую поверхность слоев лакокрасочных материалов, содержащих пленкообразующее и добавки красящих пигментов различной цветовой гаммы, сушки и отверждения пленкообразующего после нанесения каждого слоя лакокрасочного материала. Наносят не менее 5 слоев лакокрасочных материалов, для всех слоев используют лакокрасочные материалы одинакового состава независимо от материала обрабатываемой поверхности, но с добавками пигментов различного цвета в каждом слое, имитирующих природный камень, причем нанесение слоев, сушку и отверждение пленкообразующего проводят при комнатной температуре (RU 2090270, МПК 6 B05D 1/38, B05D 5/06, опубл. 20.09.1997). Данное покрытие может быть нанесено на любую подложку (дерево, металл, стекло- и углепластик и др.) и имитирует горные породы.
Известный способ является довольно трудоемким, так как требуется нанесение не менее 5 слоев лакокрасочных материалов. Кроме того, реализация способа при комнатной температуре является длительной и не обеспечивает высокие физико-механические свойства получаемого покрытия.
Задачей, на решение которой направлено заявляемое изобретение, является получение декоративного покрытия, имитирующего природный камень, на деревянной поверхности, с повышенными физико-механическими свойствами, а также упрощение и снижение стоимости процесса получения покрытия.
Задача решается способом получения декоративного покрытия, имитирующего природный камень, на деревянной поверхности, включающим последовательное нанесение на обрабатываемую поверхность слоев лакокрасочных материалов, содержащих пленкообразующее и добавки красящих пигментов различной цветовой гаммы, сушку и отверждение пленкообразующего после нанесения каждого слоя лакокрасочного материала, причем нанесение лакокрасочных материалов проводят при комнатной температуре. В отличие от прототипа, на обрабатываемую поверхность наносят три слоя лакокрасочных материалов, причем первый слой формируют спирторастворимым нигрозином или пентафталевой эмалью черного цвета, второй слой, являющийся основным, формируют окунанием изделия в емкость, содержащую размешанную на поверхности воды масляную краску, причем размешивание производят с формированием узора, близкого к узору имитируемого природного камня, а перед добавлением в воду краску предварительно разводят скипидаром и льняным маслом в равном соотношении долей, а третий слой формируют масляным лаком, причем сушку и отверждение пленкообразующего после нанесения каждого слоя проводят при Т=100-120°С в течение 30-60 минут.
Согласно изобретению:
- перед нанесением слоев лакокрасочных материалов обрабатываемую поверхность подвергают грунтовке и шпаклевке, причем после каждой из данных операций изделие сушат при Т=75-85°С в течение 6-8 часов или при Т=18-22°С в течение 24 часов, а перед сушкой выдерживают 1 час при Т=18-22°С;
- после нанесения первого слоя - нигрозина или эмали изделие сушат при Т=100-120°С в течение 50 мин;
- после нанесения второго слоя лакокрасочных материалов изделие сушат при Т=110-120°С в течение 30-35 мин;
- после нанесения третьего слоя - лака изделие сушат при Т=100-120°С в течение 60 мин;
- в качестве масляной краски используют или свинцовую зеленую, или английскую красную, или кадмий лимонный, или кадмий желтый, или кадмий красный темный, или зеленую ФЦ, или голубую ФЦ, или белила титановые, или их сочетание в зависимости от имитируемого природного камня.
Способ осуществляют следующим образом.
Для создания надежного сцепления покрытия с обрабатываемой поверхностью на последнюю наносят грунтовку, тем самым образуют нижний (грунтовочный) слой лакокрасочного покрытия. Для этого деревянную поверхность шлифуют, наносят из распылительного пистолета грунтовку (ГОСТ 25129), разведенную в уайт-спирите (ГОСТ 3134) в соотношении 70% грунтовки, 30% уайт-спирита до вязкости 55-60 сек по В3-4. Сушат изделие в печи при Т=75-85°С в течение 6-8 часов или при Т=18-22°С в течение 24 часов, перед сушкой выдерживают 1 час при Т=18-22°С. Далее на загрунтованную поверхность также из распылительного пистолета наносят слой шпаклевки. Рабочий состав шпаклевки готовят следующим образом: шпаклевка ПФ-002 (ГОСТ 10277) - 30%, грунтовка (ГОСТ 25129) - 50%, тальк - 20%, разводят уайт-спиритом - до вязкости 40-45 сек по В3-4. Изделие сушат при Т=75-85°С в течение 6-8 часов или при Т=18-22°С в течение 24 часов, а перед сушкой выдерживают 1 час при Т=18-22°С. Поверхность шлифуют при помощи шлифовальной шкурки, производят обдувку от пыли сжатым воздухом (Р=3-4 атм).
На подготовленную таким образом поверхность наносят распылительным пистолетом первый слой лакокрасочных материалов - нигрозин спирторастворимый (ГОСТ 9307) или пентафталевую эмаль черного цвета (ГОСТ 6465). Раствор нигрозина готовят растворением в 1 л этилового спирта (ГОСТ 17299) 100 г сухого порошка нигрозина (ГОСТ 9307). Перед употреблением раствор выдерживают три дня. В готовый раствор нигрозина добавляют лак МЧ-52 до рабочей вязкости 35-40 сек. Изделие после покрытия нигрозином или эмалью сушат при Т=100-120°С в течение 50 мин, затем шлифуют. Нанесение первого слоя позволяет в дальнейшем реализовать цветовые решения, имитирующие различный природный камень.
Далее готовят фоновый состав для нанесения второго (основного) слоя покрытия. Масляную краску (либо сочетание красок в зависимости от имитируемого камня) - или свинцовую зеленую (ГОСТ 12286), или английскую красную (ГОСТ 11826), или кадмий лимонный, или кадмий желтый, или кадмий красный темный, или зеленую ФЦ, или голубую ФЦ, или белила титановые - разводят в скипидаре и добавляют льняное масло, причем берут три равные части красок, скипидара и льняного масла. Приготовленные таким образом краски добавляют в емкость с водой. Перемешивают для создания узора, близкого к узору имитируемого природного камня. Изделие погружают в емкость, где выдерживают до получения изображения на деревянной поверхности. Сушку производят при Т=110-120°С в течение 30-35 мин.
Далее обрабатываемую поверхность лакируют масляным лаком (МЧ-52 по ТУ 6-10-767) при помощи распылительного пистолета. Вязкость лака 30-35 сек. Сушат изделие при Т=100-120°С в течение 60 мин, затем шлифуют.
Изделие с обработанной заявленным способом поверхностью в зависимости от назначения подвергают дальнейшей обработке, например росписи.
Покрытие, полученное предложенным способом, обладает высокой адгезией к подложке (дереву), механической прочностью, влаго- и износостойкостью. Текстура, воспроизведенная таким способом, скрывает все дефекты подложки. Заявляемым способом можно получать покрытия, имитирующие любые природные камни. При необходимости заявитель может предоставить экспертизе образцы изделий с покрытием, полученным заявляемым способом.
Предложенный способ является промышленно-осуществимым, обладает высокой технологичностью и позволяет получить высококачественное покрытие, воспроизводящее декоративный рисунок, имитирующий структуру природного камня, простыми методами без громоздкого и дорогостоящего оборудования. Способ обладает также новизной и изобретательским уровнем, т.е. отвечает всем условиям патентоспособности.
Таким образом, применение заявленного изобретения позволяет получить на деревянной поверхности декоративное покрытие, имитирующее природный камень, с повышенными физико-механическими свойствами, а также упростить и снизить стоимость процесса получения покрытия.